"レトロウイルスを液体サンプルから除去するための方法であって、aレトロウイルスを含有する液体サンプルを準備し、b約6を超えるレトロウイルス対数減少値LRV、約80~約95の多孔度および約100LMH/psiを超える液体透過性を有する多孔性ナノファイバー含有濾過媒体を準備し、ここで、ナノファイバーは約10nm~約100nmのファイバー直径を有し、cレトロウイルスを含有する液体サンプルを濾過媒体に通過させて、レトロウイルスの完全保持をもたらす工程を含む、方法。濾過媒体が、イソプロパノールで試験された場合に100~150psiの平均流動バブルポイントを含む、請求項1記載の方法。濾過媒体が約1μm~約500μmの厚さを含む、請求項1記載の方法。濾過媒体が1μm~50μmの厚さを含む、請求項1記載の方法。濾過媒体が、電気紡績および電気ブロー加工からなる群から選択される方法により形成される、請求項1記載の方法。レトロウイルスがヒト免疫不全ウイルスHIVである、請求項1記載の方法。レトロウイルスがヒトT細胞白血病ウイルスHTLVである、請求項1記載の方法。ナノファイバーが、ポリイミド、脂肪族ポリアミド、芳香族ポリアミド、ポリスルホン、酢酸セルロース、ポリエーテルスルホン、ポリウレタン、ポリ尿素ウレタン、ポリベンゾイミダゾール、ポリエーテルイミド、ポリアクリロニトリル、ポリエチレンテレフタラート、ポリプロピレン、ポリアニリン、ポリエチレンオキシド、ポリエチレンナフタラート、ポリブチレンテレフタラート、スチレンブタジエンゴム、ポリスチレン、ポリ塩化ビニル、ポリビニルアルコール、ポリビニリデンフルオリド、ポリビニルブチレンからなる群から選択される重合体および共重合体、誘導体化合物またはそれらの混合物を含む、請求項1記載の方法。ナノファイバーが脂肪族ポリアミドを含む、請求項1記載の方法。ナノファイバーが重合体の混合物または共重合体を含む、請求項1記載の方法。ナノファイバーが多孔性支持体上に配置されている、請求項1記載の方法。多孔性支持体が、スパンボンド不織布、溶融吹込不織布、ニードルパンチ不織布、スパンレース不織布、湿式堆積不織布、樹脂積層不織布、織布、メリヤス生地、紙からなる群およびそれらの組合せから選択される1以上の層を含む、請求項11記載の方法。レトロウイルスを液体サンプルから除去してレトロウイルスの完全保持をもたらすための多孔性ナノファイバー濾過媒体であって、約6を超えるレトロウイルス対数減少値LRV、約80~約95の多孔度および約100LMH/psiを超える液体透過性を有する多孔性ナノファイバー濾過媒体を含み、ナノファイバーが約10nm~約100nmのファイバー直径を有する、多孔性ナノファイバー濾過媒体。イソプロパノールで試験された場合に約100~約150psiの平均流動バブルポイントを更に含む、請求項13記載の媒体。約1μm~約500μmの厚さを有する、請求項13記載の媒体。約1μm~約50μmの厚さを有する、請求項13記載の媒体。電気紡績および電気ブロー加工からなる群から選択される方法により形成される、請求項13記載の媒体。レトロウイルスがヒト免疫不全ウイルスHIVである、請求項13記載の媒体。レトロウイルスがヒトT細胞白血病ウイルスHTLVである、請求項13記載の媒体。ナノファイバーが、ポリイミド、脂肪族ポリアミド、芳香族ポリアミド、ポリスルホン、酢酸セルロース、ポリエーテルスルホン、ポリウレタン、ポリ尿素ウレタン、ポリベンゾイミダゾール、ポリエーテルイミド、ポリアクリロニトリル、ポリエチレンテレフタラート、ポリプロピレン、ポリアニリン、ポリエチレンオキシド、ポリエチレンナフタラート、ポリブチレンテレフタラート、スチレンブタジエンゴム、ポリスチレン、ポリ塩化ビニル、ポリビニルアルコール、ポリビニリデンフルオリド、ポリビニルブチレンからなる群から選択される重合体および共重合体、誘導体化合物またはそれらの混合物を含む、請求項13記載の媒体。ナノファイバーが脂肪族ポリアミドを含む、請求項13載の媒体。ナノファイバーが重合体の混合物または共重合体を含む、請求項13記載の媒体。ナノファイバーが多孔性支持体上に配置されている、請求項13記載の媒体。多孔性支持体が、スパンボンド不織布、溶融吹込不織布、ニードルパンチ不織布、スパンレース不織布、湿式堆積不織布、樹脂積層不織布、織布、メリヤス生地、紙およびそれらの組合せからなる群から選択される1以上の層を含む、請求項23記載の媒体。液体濾過装置を通過する液体サンプルから除去されたレトロウイルスを完全に保持させるために使用される、約6を超えるレトロウイルスLRVを有する液体濾過装置であって、濾過装置が、6を超えるLRV、約80~約95の多孔度および約100LMH/psiを超える液体透過性を有する多孔性電気紡績ナノファイバー濾過媒体と多孔性支持体とを含み、ナノファイバー濾過媒体が多孔性支持体上に配置されており、ナノファイバーが約10nm~約100nmのファイバー直径を有する、液体濾過装置。電気紡績ナノファイバー濾過媒体が約10μm~約100μmの厚さを有する、請求項25記載の装置。電気紡績ナノファイバー濾過媒体が1μm~50μmの厚さを有する、請求項25記載の装置。イソプロパノールで試験された場合に約100~約150psiの平均流動バブルポイントを更に含む、請求項25記載の装置。電気紡績ナノファイバー濾過媒体が約0.05μm~約3μmの平均孔径を含む、請求項25記載の装置。電気紡績ナノファイバー濾過媒体が重合体繊維マットである、請求項25記載の装置。ナノファイバーが、ポリイミド、脂肪族ポリアミド、芳香族ポリアミド、ポリスルホン、酢酸セルロース、ポリエーテルスルホン、ポリウレタン、ポリ尿素ウレタン、ポリベンゾイミダゾール、ポリエーテルイミド、ポリアクリロニトリル、ポリエチレンテレフタラート、ポリプロピレン、ポリアニリン、ポリエチレンオキシド、ポリエチレンナフタラート、ポリブチレンテレフタラート、スチレンブタジエンゴム、ポリスチレン、ポリ塩化ビニル、ポリビニルアルコール、ポリビニリデンフルオリド、ポリビニルブチレンからなる群から選択される重合体および共重合体、誘導体化合物またはそれらの混合物を含む、請求項30記載の装置。ナノファイバーが脂肪族ポリアミドを含む、請求項25載の装置。ナノファイバーが重合体の混合物または共重合体を含む、請求項25記載の装置。ナノファイバーが多孔性支持体上に配置されている、請求項25記載の装置。多孔性支持体が、スパンボンド不織布、溶融吹込不織布、ニードルパンチ不織布、スパンレース不織布、湿式堆積不織布、樹脂積層不織布、織布、メリヤス生地、紙およびそれらの組合せからなる群から選択される1以上の層を含む、請求項25記載の装置。レトロウイルスがヒト免疫不全ウイルスHIVである、請求項25記載の装置。レトロウイルスがヒトT細胞白血病ウイルスHTLVである、請求項25記載の装置。実施形態の説明本明細書中に引用されている全ての刊行物、特許および特許出願の全体を、各刊行物、特許または特許出願が参照により本明細書に組み入れられると具体的かつ個別に示しているものとして、参照により本明細書に組み入れる。本明細書および添付の特許請求の範囲の目的においては、本明細書および特許請求の範囲において用いられる成分量、物質の百分率または比率、反応条件および他の数値を表す全ての数字は、特に指定しない限り、全ての場合において約なる語により修飾されていると理解されるべきである。したがって、特に断りがない限り、以下の説明および添付の特許請求の範囲において記載されている数的パラメーターは、本発明により得られることが望まれる所望の特性に応じて変動しうる近似値である。少なくとも、そして特許請求の範囲に対する均等論の適用を制限しようとするものではなく、各数的パラメーターは少なくとも、示されている有効数字の数字を考慮して、そして通常の丸め技術を適用することにより解釈されるべきである。本発明の広い範囲を示す数的範囲およびパラメーターは近似値あるが、具体例において記載されている数値は可能な限り厳密に示されている。しかし、いずれの数値も、それらのそれぞれの試験測定値において見出される標準偏差から必然的に生じる或る誤差を本質的に含有する。さらに、本明細書に開示されている全ての範囲は、それに包含される全ての部分範囲を含むと理解されるべきである。例えば、1~10の範囲は、最小値1と最大値10それらも含むとの間の全ての部分範囲、すなわち、1以上の最小値および10以下の最大値を有する全ての部分範囲例えば、5.5~10を含む。本発明を更に詳細に説明する前に、いくつかの用語を定義する。これらの用語の用い方は本発明の範囲を限定するものではなく、専ら本発明の説明を促進するためのものである。本明細書中で用いる単数形は、文脈上明らかに矛盾しない限り、複数形の指示物を含む。ナノファイバーなる語は、数十ナノメートル~数百ナノメートルの範囲、一般には1マイクロメートル未満の直径を有するファイバー繊維を意味する。フィルター媒体なる語は、微生物汚染物を含有する流体が通過する物質または物質の集合体を意味し、ここで、該物質または物質の集合体の中または上に微生物が沈着する。流量および流速なる語は、与えられた面積の濾過媒体を或る体積の流体が通過する速度を示すために互換的に用いられる。本発明の濾過媒体は多孔性電気紡績ナノファイバー液体濾過マットを含む。該ナノファイバーは約10nm~約100nmの平均ファイバー直径を有する。該濾過媒体は約0.05μm~約1μmの範囲の平均孔径を有する。該濾過媒体は約80~約95の範囲の多孔度を有する。該濾過媒体は、約1μm~約500μm、好ましくは約10μm~約100μmの範囲の厚さを有する。該濾過媒体は、約100LMH/psiを超える液体透過性を有する。本発明のナノファイバーにおける使用に適した重合体には、熱可塑性および熱硬化性重合体が含まれる。適当な重合体には、ナイロン、ポリイミド、脂肪族ポリアミド、芳香族ポリアミド、ポリスルホン、セルロース、酢酸セルロース、ポリエーテルスルホン、ポリウレタン、ポリ尿素ウレタン、ポリベンゾイミダゾール、ポリエーテルイミド、ポリアクリロニトリル、ポリエチレンテレフタラート、ポリプロピレン、ポリアニリン、ポリエチレンオキシド、ポリエチレンナフタラート、ポリブチレンテレフタラート、スチレンブタジエンゴム、ポリスチレン、ポリ塩化ビニル、ポリビニルアルコール、ポリビニリデンフルオリド、ポリビニルブチレン、それらの共重合体、誘導体化合物および混合物ならびにそれらの組合せが含まれるが、これらに限定されるものではない。該濾過媒体の電気紡績ナノファイバーマットの製造方法は、それぞれElmarcoS.R.O.Liberec,CzechRepublicに譲渡されたWO2005/024101、WO2006/131081およびWO2008/106903それぞれの全体を参照により本明細書に組み入れることとするに開示されている。図1に示されている本発明の1つの実施形態においては、該濾過媒体は、単一ナノファイバーから構成される多孔性マット60を含み、ここで、該単一ナノファイバーは、電気紡績プロセスにより、回転ドラム20とコレクター35との間に配置された移動性収集装置30の1回の通過により製造される。該繊維ウェブは、同じ移動性収集装置30の上を同時に移動する1以上の紡績ドラム20により形成されうると理解されるであろう。図1においては、移動性収集装置30は、好ましくは、紡績ドラム20とコレクター35との間の静電場50内に配置された移動性収集ベルトであり、ここで、電場50内で電気紡績重合体繊維が製造されうるように、重合体溶液10が高電圧源40からの電位に付されうる。本発明の1つの実施形態においては、ナノファイバーをナイロン溶液から析出させることにより、繊維マットが製造される。該ナノファイバーマットは、乾燥重量で測定された場合すなわち、残留溶媒が蒸発または除去された後に約1g/m2~約10g/m2の基本重量を有する。本発明の1つの実施形態においては、いずれかの種々の多孔性単一または多層基体または支持体が、電気紡績ナノファイバーマット媒体を収集し合体させて複合濾過装置を形成させるために移動性収集ベルト上に配置されうる。単一または多層多孔性基体または支持体の例には、スパンボンドspunbonded不織布、溶融吹込meltblown不織布、ニードルパンチneedlepunched不織布、スパンレースspunlaced不織布、湿式堆積不織布、樹脂積層不織布、織布、メリヤス生地、紙およびそれらの組合せが含まれるが、これらに限定されるものではない。本発明のもう1つの実施形態においては、本明細書に教示されている電気紡績ナノファイバーマット媒体は多孔性基体または支持体に結合されうる。結合は、加熱平滑ニップロール間の熱カレンダリングthermalcalendaring、超音波結合および通気throughgas結合これらに限定されるものではないを含む当技術分野における公知方法により達成されうる。支持体への電気紡績ナノファイバー媒体の結合は該媒体の強度および圧縮耐性を増加させて、多孔性媒体が有用なフィルターへと形成され及び/又は濾過装置内に取り付けられる場合の取り扱いに関連した力に該媒体が耐えることを可能にする。また、多孔性電気紡績ナノファイバー媒体の物理的特性、例えば厚さ、密度ならびに細孔のサイズおよび形状は、用いられた結合方法に影響されうる。例えば、熱カレンダリングを用いて、電気紡績ナノファイバーマット媒体の厚さを減少させ、密度を増加させ、多孔度を減少させ、細孔のサイズを減少させることが可能である。これが今度は、与えられた適用差圧において該媒体を通る流量を減少させる。一般に、超音波結合は、熱カレンダリングの場合より小さな、該多孔性電気紡績ナノファイバー媒体の領域に結合させ、したがって、厚さ、密度および孔径に対して、より小さな効果を及ぼす。ガス結合は、一般に、該多孔性電気紡績ナノファイバー媒体の厚さ、密度および孔径に対して最小の効果を及ぼし、したがって、この結合方法は、より高い流体流量の維持が望ましい用途に好ましいかもしれない。熱カレンダリングを用いる場合、該多孔性電気紡績ナノファイバー物質を過剰結合させて、該ナノファイバーが溶融し、その構造を、個々の繊維として、もはや保持しないことにならないように注意しなければならない。極端な場合、過剰結合はナノファイバーの完全溶融を引き起こして、フィルムが形成するであろう。使用されるニップロールの一方または両方は約室温例えば、25°C~約300°Cの温度まで加熱される。該多孔性ナノファイバー媒体および/または多孔性支持体もしくは基体は約0lb/in~約1000lb/in178kg/cmの範囲の圧力で該ニップロール間で圧縮されうる。該多孔性ナノファイバー媒体は少なくとも約10ft/分3m/分の線速度linespeedで圧縮されうる。カレンダリング条件、例えば、ロール圧延温度、ニップ圧および線速度は、所望のソリディティが得られるように調節されうる。一般に、より高い温度、圧力および/または滞留時間の高い温度および/または圧力での適用はソリディティの増大をもたらす。他の機械的工程、例えば延伸、冷却、加熱、焼結、アニール、巻取りなどは、所望により、電気紡績ナノファイバーマット媒体を形成、成形および製造する方法の全体に含まれうる。例えば、本明細書中に教示されている電気紡績ナノファイバーマット媒体は、所望により単一工程または複数工程で延伸されうる。該電気紡績ナノファイバー媒体を延伸させるために用いられる延伸方法に応じて、延伸は、厚さ、密度ならびに該マットにおいて形成される細孔のサイズおよび形状を含む該マットの物理的特性を調節しうる。例えば、該電気紡績ナノファイバーが一方向に延伸される場合一軸延伸には、所望の最終的な延伸比が得られるまで、該延伸は単一の延伸工程または一連の延伸工程により達成されうる。同様に、該電気紡績ナノファイバーマット媒体が二方向に延伸される場合二軸延伸には、所望の最終的な延伸比が得られるまで、該延伸は単一の二軸延伸工程または一連の二軸延伸工程により行われうる。二軸延伸は、一連の1つの方向の1以上の一軸延伸工程およびもう1つの方向の1以上の一軸延伸工程により達成されうる。電気紡績ナノファイバーマットが2つの方向に同時に延伸される二軸延伸工程および一軸延伸工程は任意の順序で行われうる。該マットの延伸方法は特に限定されるものではなく、通常の幅出し、ローリングもしくはインフレート法またはこれらの2以上の組合せが用いられうる。該延伸は、一軸延伸、二軸延伸などとして行われうる。二軸延伸の場合、縦方向延伸および横方向延伸が同時または連続的に行われうる。種々のタイプの延伸装置が当技術分野で公知であり、本発明の電気紡績マットの延伸を達成するために用いられうる。一軸延伸は、通常、2つのローラーの間の延伸により達成され、この場合、第2または下流ローラーは、第1または上流ローラーより大きな周速度で回転する。一軸延伸は標準的な幅出機によっても達成されうる。二軸延伸は、幅出機において2つの異なる方向に同時に延伸させることにより達成されうる。しかし、より一般的には、二軸延伸は、まず、前記のとおりに2つの異なって回転するローラーの間で一軸延伸させ、ついで幅出機を使用して異なる方向に一軸延伸させるか、または幅出機を使用して二軸延伸させることにより達成される。最も一般的なタイプの二軸延伸は、2つの延伸方向が互いにほぼ直角である場合である。連続シートが延伸されるほとんどの場合には、一方の延伸方向は該シートの長軸縦方向に少なくともほぼ平行であり、もう一方の延伸方向は縦方向に対して少なくとも垂直であり、該シートの平面横方向内にある。該電気紡績ナノファイバーマットが一軸または二軸延伸された後、該延伸多孔性電気紡績ナノファイバーマットは再びカレンダリングに付されうる。該延伸電気紡績ナノファイバーマットは、該延伸装置から出るマットと比べて減少した厚さのマットを形成するように協同的に作動する一対の加熱カレンダーロールに送られうる。これらのカレンダーロールによりもたらされる圧力を温度と共に調節することにより、最終的な電気紡績ナノファイバーマットの孔径が、望みどおりに制御可能であり、それにより平均孔径の調節が可能となる。該電気紡績ナノファイバーマットは、延伸の前、途中および/または後に、多種多様な技術のいずれかにより加熱されうる。これらの技術の例には、放射加熱、例えば、電気加熱またはガス燃料赤外線ヒーターによりもたらされるもの、対流加熱、例えば、熱風を再循環させることによりもたらされるもの、伝導加熱、例えば、加熱ロールとの接触によりもたらされるものが含まれる。温度制御の目的で測定される温度は、使用される装置および個人的な好みによって変動しうる。一般に、延伸マットの厚さにおける変動が有ったとしても許容限界内となるように、また、それらの限界の外の延伸微孔性電気紡績ナノファイバーマットの量が許容可能に低くなるように、該電気紡績ナノファイバーマットがほぼ均一に延伸されるように、該温度が制御されうる。制御目的で用いられる温度は、電気紡績ナノファイバーマット自体のものに近くても近くなくてもよい、と理解されるであろう。なぜなら、それらは、用いられる装置の性質、温度測定装置の位置、および温度が測定される物質または対象の実体に左右されるからである。多孔度はカレンダリングの結果として改変されうる。約5~約90の多孔度の範囲が得られうる。濾過媒体は単層形態で使用されるが多いが、濾過媒体の層の2以上を互いに隣接させることが好都合なこともある。粒子保持を改善するための膜フィルターの層化はウイルス濾過において一般に用いられており、Viresolve登録商標NFPおよびViresolvePro登録商標の一連のMillipore製品において商業的に実施されている。同じ又は異なる組成の濾過媒体の層化も、濾過処理量を改善するために用いられる。そのような層化フィルターの例としては、MiltiporeのExpress登録商標SHCおよびSHRPの一連の製品が挙げられる。多層濾過製品を選択する場合の他の考慮点には、媒体および装置製造の経済性および簡便性、妥当性評価および滅菌の容易性が含まれる。本発明の繊維濾過媒体は単層または多層形態で使用されうる。好ましい層形態は、しばしば、実際的な考慮点に基づいて選択される。これらの考慮点はLRVと厚さとの公知関連性を含み、この場合、LRVは典型的には厚さと共に増加する。実施者は、より厚い、より少数の層、またはより薄い、より多数の層を使用することにより、所望のレベルのLRVを得るための複数の方法を選択することが可能である。試験方法基本重量は、ASTMD-3776これを参照により本明細書に組み入れることとするにより決定し、g/m2単位で表した。多孔度は、g/m2単位の該サンプルの基本重量をg/cm3単位の重合体密度により、マイクロメートル単位のサンプルの厚さにより割り算し、100を掛け算し、得られた数を100から引き算することにより計算した。すなわち、多孔度=100-[基本重量/密度×厚さ×100]である。ファイバー繊維直径は以下のとおりに決定した。走査電子顕微鏡SEMイメージをナノファイバーマットサンプルの各面に関して60,000倍の倍率で撮影した。10個の明らかに識別可能なナノファイバーの直径が各SEMイメージから測定され、記録された。欠損体は含めなかった。すなわち、ナノファイバーの塊、重合体滴、ナノファイバーの交差。各サンプルの両面の平均ファイバー直径を計算した。厚さは、ASTMD1777-64これを参照により本明細書に組み入れることとするにより決定し、マイクロメートル単位で表した。平均流動バブルポイントは、PorousMaterials,Inc.PMI,Ithaca,N.Y.の市販の装置に原理的に類似した特製毛管流ポロシメーターを使用して、ASTMDesignationF316の自動バブルポイント法を用いることにより、ASTMDesignationE1294-89.StandardTestMethodforPoreSizeCharacteristicsofMembraneFiltersUsingAutomatedLiquidPorosimelerに従い測定した。直径25mmの個々のサンプルをイソプロピルアルコールで湿らせた。各サンプルをホルダー内に配置し、空気の差圧をかけ、流体をサンプルから除去した。湿潤流動が乾燥流動湿潤溶媒を含有しない流動の半分に等しくなる差圧を用いて、提供されたソフトウェアを使用して平均流動孔径を計算する。流速流量とも称されるは、与えられた面積のサンプルを流体が通過する速度であり、479.6cm2濾過面積mmの直径を有するフィルター媒体サンプルに脱イオン水を通過させることにより測定された。水圧水頭圧または空気圧水に対する気圧を用いて該水を強制的に該サンプルに通過させた。電気紡績マットの有効孔径は、通常の膜技術、例えばバブルポイント、液-液ポロメトリー、および或るサイズの粒子でのチャレンジ試験を用いて測定されうる。繊維マットの有効孔径は一般にファイバー繊維直径と共に増加し、多孔度と共に減少することが公知である。バブルポイント試験は、有効孔径を測定するための簡便な方法である。それは以下の式から計算される。P=2γ/rcosθ式中、Pはバブルポイント圧であり、γはプローブ流体の表面張力であり、rは孔半径であり、θは液体-固体接触角である。膜製造業者は、市販の膜フィルターに対して名目孔径定格を定めており、これはそれらの保持特性に基づくものである。レトロウイルス保持性は、Millipore試験法に従い試験した。バクテリオファージPR772チャレンジ流をリン酸緩衝食塩水PBS中で1.0×107pfu/mLの最小力価で調製した。試験する多孔性媒体を25mmの円盤状に切断し、オーバーモールドovermoldedポリプロピレン装置内に密封した。ついでこれらの装置を、25psiの圧力で水で湿らせた後、前記チャレンジ流により5psiの圧力でチャレンジした。100mlの濾液の収集または4時間の濾過のうちの早く達成されたものの後、該試験を終了させた。初期および最終供給物におけるバクテリオファージの定量を、ライトボックスおよびコロニーカウンターを使用して、一晩インキュベートされたプレート上で行った。対応する対数減少値LRVを計算した。本発明の以下の実施例は、電気紡績ナノファイバーマットが、高い透過性と高い細菌保持性との両方を同時に有しうることを実証するものである。本発明を以下の実施例において更に詳細に説明することとする。本発明は、以下の実施例により更に明瞭になるであろう。これらの実施例は本発明の典型例であると意図される。[実施例1]ナイロン6Nylon6重合体の溶液を電気紡績することにより、ナノファイバー層を製造した。ナイロン6はBASFCorp.FlorhamPark,NJ,USAから商標UltramidB24として提供された。紡績溶液を、80°Cで5時間、酢酸とギ酸との混合物重量比2:1中の20ナイロンストック溶液として調製し、該ストック溶液を、必要なギ酸および水の添加により、それぞれギ酸:酢酸:水の溶媒比2:2:1の13重量重合体溶液へと更に希釈した。得られた溶液の粘度は約100cPである。82kVの電場下の6-ワイヤ紡績電極を使用して、該溶液を直ちに紡績した。電気紡績中に該ナノファイバーマットを支持するために、帯電防止被覆された不織材を使用した。得られた電気紡績マットの平均ファイバー直径は約25~30nmであった。紡績時間は30分であり、その後、該ナノファイバー層を該マットから剥し、層化し、保持試験のためのオーバーモールドovermolded装置内に配置した。図2は、実施例1に例示されている電気紡績ナイロン繊維の前端走査電子顕微鏡像である。表1は2つの完全レトロウイルス保持性サンプル一方は通常の浸漬流延膜Retropore登録商標であり、もう一方は電気紡績ナノファイバーマットであるの並列比較を示す。Retropore登録商標の3層形態および該ナノファイバーマットの2層30分の紡績時間形態の水透過性が示されている。なぜなら、それが、>6logのレトロウイルス保持性を維持するために典型的に必要とされる対応層数だからである。図4は、実施例1に記載されているナイロン繊維マットおよび市販のレトロウイルス保持膜Retropore登録商標に関するバブルポイント分布のグラフを示す。[実施例2]実施例1の方法に従った。紡績時間を5~60時間で変動させた図5。PR772保持性を、各ナノファイバーマットの単層に関して試験した。電気紡績ナノファイバーマットのバクテリオファージPR772保持性は、紡績時間の増加マットの厚さの増加と共に増加した。図5は、ナノファイバーマットの紡績時間の関数としての、バクテリオファージPR772の対数減少値LRVのグラフである。[実施例3]実施例1の方法に従った。この場合は、ナイロンに関する溶媒系は4:1の重量比のギ酸/水であった。製造された電気紡績マットの測定ファイバー直径は25~30nmの範囲であり、平均IPAバブルポイントは120~140psiの範囲であった。30分の紡績時間のサンプルは完全なレトロウイルス保持性であったバクテリオファージPR772に関するLRV>6.2。図3は、実施例3に例示されているナイロン繊維の前端走査電子顕微鏡像である。使用方法本発明の電気紡績ナノファイバー含有液体濾過媒体は、食品、飲料、医薬、バイオテクノロジー、マイクロエレクトロニクス、化学的加工、水処理および他の液体処理産業において有用である。本発明の電気紡績ナノファイバー含有液体濾過媒体は、液体サンプルまたは液体流からの微生物の濾過、分離、特定および/または検出に使用されうる。本発明の電気紡績ナノファイバー含有液体濾過媒体は、クロマトグラフィー、高圧液体クロマトグラフィーHPLC、電気泳動、ゲル濾過、サンプル遠心分離、オンラインサンプル調製、診断キット試験、診断試験、ハイスループットスクリーニング、アフィニティ結合アッセイ、液体サンプルの精製、流体サンプルの成分のサイズに基づく分離、流体サンプルの成分の物理的特性に基づく分離、流体サンプルの成分の化学的特性に基づく分離、流体サンプルの成分の生物学的特性に基づく分離、流体サンプルの成分の静電的特性に基づく分離およびそれらの組合せこれらに限定されるものではないを含む任意の液体サンプル調製法で使用されうる。また、本発明の電気紡績ナノファイバー含有液体濾過媒体は、より大きな装置および/または系の成分または一部分でありうる。キット本発明はまた、液体サンプルから微生物を除去するために使用されうるキットを提供する。該キットは、例えば、本発明の1以上の電気紡績ナノファイバー含有液体濾過媒体、および該媒体のための1以上の液体濾過装置、支持体または基体を含みうる。該キットは1以上の対照を含むことが可能であり、所望により、本発明の実施方法において有用な種々のバッファー、例えば、試薬を除去するための又は非特異的に保持された若しくは結合した物質を除去するための洗浄バッファーを含みうる。所望により含まれうる他のキット試薬には、溶出バッファーが含まれる。該バッファーのそれぞれは別々の容器中の溶液として提供されうる。あるいは、該バッファーは乾燥形態または粉末として提供されることが可能であり、使用者の所望の用途に応じて溶液として調製されうる。該キットは、該装置が自動化されている場合には電力源を提供することが可能であり、真空ポンプのような外的な力を付与する手段を提供しうる。該キットはまた、電気紡績ナノファイバー含有液体濾過媒体、装置、支持体もしくは基体を使用するための、ならびに/または本発明での使用および本発明の実施方法に適した試薬を調製するための説明を含みうる。本発明の方法を実施した際または本発明の装置を使用した際に得られたデータを記録し解析するための随意的なソフトウェアも含まれうる。キットなる語は、例えば、単一パッケージ内に組合されている成分のそれぞれ、個別に包装パッケージングされ一緒に販売される成分のそれぞれ、またはカタログにおいて一緒に提供される成分例えば、カタログの同じページのもの、または2ページにまたがるもののそれぞれを含む。前記の開示は、独立した有用性を有する複数の別個の発明を含みうる。これらの発明のそれぞれはその好ましい形態において開示されているが、本明細書中で開示され例示されているその具体的な実施形態は、多数の変更が可能であるため、限定的な意味で解釈されるべきではない。本発明の主題は、本明細書中に開示されている種々の要素、特徴、機能および/または特性の全ての新規および非自明な組合せ及び部分的組合せを含む。以下の特許請求の範囲は、新規かつ非自明とみなされる或る組合せ及び部分的組合せを特に示すものである。特徴、機能、要素および/または特性の他の組合せ及び部分的組合せに含まれる発明は、本出願または関連出願に基づく優先権主張出願において特許請求されうる。そのようなクレーム特許請求の範囲も、異なる発明に関するものであっても同じ発明に関するものであっても、また、元のクレームと比べて範囲において広い、狭い、等しい又は異なるかどうかにかかわらず、本開示の本発明の主題に含まれるとみなされる。"